(57)【要約】      （修正有）【課題】シルセスキオキサン骨格をケイ素系ポリマーの主鎖に含み、かつ耐熱性に優れるだけではなく、常温域で線膨張係数の非常に低い架橋シリコーン硬化物を提供すること。【解決手段】式（１）で表されるケイ素化合物と、式（２）で表される架橋性ケイ素化合物及び式（２）で表される架橋性ケイ素化合物のオリゴマーからなる群より選ばれる一以上から得られる、ガラス転移点が３０℃以下、かつ線膨張率が１０ｐｐｍ以下である、シロキサンポリマー架橋硬化物による。2011190413.tif 000027（式（１）中、ｍは、独立して４〜３０の整数を表し；ｎは、重量平均分子量２，０００〜１０，０００，０００を満たす数字を表すＲ3−Ｓｉ（Ｒ4）3（２）【選択図】なし【特許請求の範囲】
【請求項１】
式（１）で表されるケイ素化合物と、式（２）で表される架橋性ケイ素化合物及び式（２）で表される架橋性ケイ素化合物のオリゴマーからなる群から選ばれる一以上とから得られる、シロキサンポリマー架橋硬化物。
【化１】
2011190413.tif 000021
（式（１）中、ｍは、独立して４〜３０の整数を表し；ｎは、重量平均分子量２，０００〜１０，０００，０００を満たす数字を表し；Ｒ0は、独立して、フェニル又はシクロヘキシルを表し；Ｒ1及びＲ2は、独立してフェニル、シクロヘキシル又は炭素数１〜５のアルキルを表し、前記フェニル及びシクロヘキシルは、任意の水素が独立してハロゲン又は炭素数１〜２０のアルキルで置き換えられてもよく、前記炭素数１〜５のアルキルは、任意の水素が独立してフッ素で置き換えられてもよく、任意の−ＣＨ2−が独立して−Ｏ−又は炭素数５〜２０のシクロアルキレンで置き換えられてもよい。）
Ｒ3−Ｓｉ（Ｒ4）3                          （２）
（式（２）中、Ｒ3は炭素数１〜２０のアルキル又は炭素数６〜３０のアリールを表し、Ｒ4は、独立して、ハロゲン、炭素数１〜１５のアシル、炭素数１〜１５のアルコキシル、炭素数１〜１５のオキシム、炭素数１〜１５の置換基を有していてもよいアミノ、炭素数１〜１５の置換基を有していてもよいアミド、炭素数１〜１５の置換基を有していてもよいアミノキシ、又は炭素数１〜１５の置換基を有していてもよいビニルアルコール残基を表す。）
【請求項２】
ｍが、４〜１２の整数である、請求項１記載のシロキサンポリマー架橋硬化物。
【請求項３】
ｍが、４である、請求項２記載のシロキサンポリマー架橋硬化物。
【請求項４】
式（２）で表される架橋性ケイ素化合物が、メチルトリメトキシシラン、メチルトリス（メチルエチルケトキシム）シラン又はメチルトリアセトキシシランであることを特徴とする請求項１〜３のいずれか一項に記載のシロキサンポリマー架橋硬化物。
【請求項５】
Ｒ0がフェニルであり、Ｒ1及びＲ2がそれぞれ独立して、メチル又はフェニルであることを特徴とする請求項１〜４のいずれか一項に記載のシロキサンポリマー架橋硬化物。
【請求項６】
Ｒ0がフェニルであり、Ｒ1及びＲ2がメチルであることを特徴とする請求項５記載のシロキサンポリマー架橋硬化物。
【請求項７】
請求項１〜６のいずれか一項に記載のシロキサンポリマー架橋硬化物からなる光学材料。
【請求項８】
式（１）で表されるケイ素化合物と、式（２）で表される架橋性ケイ素化合物及び式（２）で表される架橋性ケイ素化合物のオリゴマーからなる群から選ばれる一以上とを反応させる工程を含む、シロキサンポリマー架橋硬化物の製造方法。
【化２】
2011190413.tif 000022
（式（１）中、ｍは、独立して４〜３０の整数を表し；ｎは、重量平均分子量２，０００〜１０，０００，０００を満たす数字を表し；Ｒ0は、独立して、フェニル又はシクロヘキシルを表し；Ｒ1及びＲ2は、独立してフェニル、シクロヘキシル又は炭素数１〜５のアルキルを表し、前記フェニル及びシクロヘキシルは、任意の水素が独立してハロゲン又は炭素数１〜２０のアルキルで置き換えられてもよく、前記炭素数１〜５のアルキルは、任意の水素が独立してフッ素で置き換えられてもよく、任意の−ＣＨ2−が独立して−Ｏ−又は炭素数５〜２０のシクロアルキレンで置き換えられてもよい。）
Ｒ3−Ｓｉ（Ｒ4）3                          （２）
（式（２）中、Ｒ3は炭素数１〜２０のアルキル又は炭素数６〜３０のアリールを表し、Ｒ4は、独立して、ハロゲン、炭素数１〜１５のアシル、炭素数１〜１５のアルコキシル、炭素数１〜１５のオキシム、炭素数１〜１５の置換基を有していてもよいアミノ、炭素数１〜１５の置換基を有していてもよいアミド、炭素数１〜１５の置換基を有していてもよいアミノキシ、又は炭素数１〜１５の置換基を有していてもよいビニルアルコール残基を表す。）
【請求項９】
式（３）で表されるシルセスキオキサンと、式（４’）で表される化合物とを反応させて式（６）の化合物を得た後、前記式（６）の化合物と式（４''）で表される化合物とをさらに反応させることにより、式（１）で表されるケイ素化合物を得る工程を含む、請求項８記載のシロキサンポリマー架橋硬化物の製造方法。
【化３】
2011190413.tif 000023
（式（３）、（４'）、（６）、（４''）中、Ｒ0、Ｒ1及びＲ2は式（１）におけるＲ0、Ｒ1及びＲ2と同様に定義される基であり、Ｘはハロゲンであり、ｍは４〜３０の整数であり、ｌは０〜１４の整数であり、ｌはｍより小さい整数であってｍ−（ｌ×２）−２＞０である。）
【請求項１０】
式（３）で表されるシルセスキオキサンを、式（５）で表される化合物と反応させることにより、式（１）で表されるケイ素化合物を得る工程を含む、請求項８記載のシロキサンポリマー架橋硬化物の製造方法。
【化４】
2011190413.tif 000024
（式（３）中、Ｒ0、Ｒ1は式（１）におけるＲ0、Ｒ1と同様に定義される基である。）
【化５】
2011190413.tif 000025
（式（５）中、Ｒ2は式（１）におけるＲ2と同様に定義される基であり、ｈは３〜６の整数である。）
【請求項１１】
式（３）で表されるシルセスキオキサンと、式（４’）で表される化合物とを反応させて、式（６）の化合物を得た後、式（６）の化合物と式（５）で表される化合物とをさらに反応させることにより、式（１）で表されるケイ素化合物を得る工程を含む、請求項８記載のシロキサンポリマー架橋硬化物の製造方法。
【化６】
2011190413.tif 000026
（式（３）、（４'）、（５）、（６）中、Ｒ0、Ｒ1及びＲ2は式（１）におけるＲ0、Ｒ1及びＲ2と同様に定義される基であり、Ｘはハロゲンであり、ｍは４〜３０の整数であり、ｌは０〜１２の整数であり、ｌはｍより小さい整数であってｍ−（ｌ×２）−２＞０であり、ｈは３〜６の整数である。）
【発明の詳細な説明】
【技術分野】
【０００１】
本発明は、シルセスキオキサン骨格を含むシロキサンポリマーの架橋性組成物から得られる、シロキサンポリマー架橋硬化物に関する。
【背景技術】
【０００２】
シルセスキオキサン骨格を含むポリマーは、特異な構造を有し、またそれによる特異な効果が期待されるため、様々な分野から注目されている。このようなシルセスキオキサン骨格を含むポリマーには、シルセスキオキサン骨格を主鎖に含むケイ素系重合体が知られている（例えば、特許文献１参照。）。このケイ素系重合体は、透明性、皮膜形成性等に優れることから、フィルム、シート及び成形体に使用することができる。しかしながら前記ケイ素系重合体は、熱可塑性を有することから、成形体に耐熱性を要求される分野への応用が制限される。このように前記ケイ素系重合体には、成形体の耐熱性において検討の余地が残されている。
そこで、架橋性ケイ素化合物を反応させて架橋性組成物とし、シロキサンポリマーで形成されるシロキサンポリマー架橋硬化物を形成し、成形体の耐熱性を上げる検討がなされている（例えば、特許文献２参照。）。
【先行技術文献】
【特許文献】
【０００３】
【特許文献１】特開２００６−２２２０７号公報
【特許文献２】特開２００８−２８０４２０号公報
【発明の開示】
【発明が解決しようとする課題】
【０００４】
しかしながら、通常知られているケイ素系の重合体からなる材料は、線膨張係数が金属や通常の樹脂材料と比べても高く、このことが、フィルムや成形体へ応用する際に、寸法安定性あるいは樹脂との接着界面における応力集中といった点で問題となっていた。
【０００５】
本発明は、シルセスキオキサン骨格をケイ素系ポリマーの主鎖に含み、かつ耐熱性に優れるだけではなく、常温域で線膨張係数が非常に低い架橋シリコーン硬化物を提供することを課題とする。
特許文献１，２では本願明細書の式（１）で表されるケイ素化合物を用いたポリマーが開示されている。しかしながら、前記ポリマーに関しては、シルセスキオキサン骨格間のシロキサン鎖を短くして、耐熱性に優れる硬いフィルムを得るという目的で開発されたため、ｍが３以下のポリマーしか合成されておらず、ポリマーのガラス転移点や線膨張係数については、検討されていない。一方、本発明はこれとは逆の目的で開発されており、シロキサン鎖を長くし、フレキシブルな部分を持たせつつ、架橋硬化物の線膨張率が非常に低いという、相反する特性を両立させたことに特徴がある。
【課題を解決するための手段】
【０００６】
本発明者らは、ケイ素系ポリマーの主鎖に含むシルセスキオキサン骨格間のシロキサン鎖を長くする（ｍを４以上にする）ことにより、常温（３０℃）以下で線膨張係数が非常に低いという特性を発現することを見出し、この知見に基づいて、シルセスキオキサン骨格を主鎖に含むシロキサンポリマー末端の水酸基と、この水酸基に対する結合性を有する３官能以上の架橋性ケイ素化合物とを反応させてなる、シロキサンポリマー架橋硬化物を完成させた。
【０００７】
すなわち本発明は下記［１］〜［１１］で表される発明を提供する。
［１］  式（１）で表されるケイ素化合物と、式（２）で表される架橋性ケイ素化合物及び式（２）で表される架橋性ケイ素化合物のオリゴマーからなる群から選ばれる一以上とから得られる、シロキサンポリマー架橋硬化物。
【化１】
2011190413.tif 000002
（式（１）中、ｍは、独立して４〜３０の整数を表し；ｎは、重量平均分子量２，０００〜１０，０００，０００を満たす数字を表し；Ｒ0は、独立して、フェニル又はシクロヘキシルを表し；Ｒ1及びＲ2は、独立してフェニル、シクロヘキシル又は炭素数１〜５のアルキルを表し、前記フェニル及びシクロヘキシルは、任意の水素が独立してハロゲン又は炭素数１〜２０のアルキルで置き換えられてもよく、前記炭素数１〜５のアルキルは、任意の水素が独立してフッ素で置き換えられてもよく、任意の−ＣＨ2−が独立して−Ｏ−又は炭素数５〜２０のシクロアルキレンで置き換えられてもよい。）
Ｒ3−Ｓｉ（Ｒ4）3                          （２）
（式（２）中、Ｒ3は炭素数１〜２０のアルキル又は炭素数６〜３０のアリールを表し、Ｒ4は、独立して、ハロゲン、炭素数１〜１５のアシル、炭素数１〜１５のアルコキシル、炭素数１〜１５のオキシム、炭素数１〜１５の置換基を有していてもよいアミノ、炭素数１〜１５の置換基を有していてもよいアミド、炭素数１〜１５の置換基を有していてもよいアミノキシ、又は炭素数１〜１５の置換基を有していてもよいビニルアルコール残基を表す。）
[２]  ｍが、４〜１２の整数である、［１］記載のシロキサンポリマー架橋硬化物。
[３]  ｍが、４である、［１］記載のシロキサンポリマー架橋硬化物。
[４]  式（２）で表される架橋性ケイ素化合物が、メチルトリメトキシシラン、メチルトリス（メチルエチルケトキシム）シラン又はメチルトリアセトキシシランであることを特徴とする［１］〜［３］のいずれかに記載のシロキサンポリマー架橋硬化物。
[５]  Ｒ0がフェニルであり、Ｒ1及びＲ2がそれぞれ独立して、メチル又はフェニルであることを特徴とする［１］〜［４］のいずれかに記載のシロキサンポリマー架橋硬化物。[６]  Ｒ0がフェニルであり、Ｒ1及びＲ2がメチルであることを特徴とする［５］記載のシロキサンポリマー架橋硬化物。
[７]  ［１］〜［６］のいずれかに記載のシロキサンポリマー架橋硬化物からなる光学材料。
[８]  式（１）で表されるケイ素化合物と、式（２）で表される架橋性ケイ素化合物及び式（２）で表される架橋性ケイ素化合物のオリゴマーからなる群から選ばれる一以上とを反応させる工程を含む、シロキサンポリマー架橋硬化物の製造方法。
【化２】
2011190413.tif 000003
（式（１）中、ｍは、独立して４〜３０の整数を表し；ｎは、重量平均分子量２，０００〜１０，０００，０００を満たす数字を表し；Ｒ0は、独立して、フェニル又はシクロヘキシルを表し；Ｒ1及びＲ2は、独立してフェニル、シクロヘキシル又は炭素数１〜５のアルキルを表し、前記フェニル及びシクロヘキシルは、任意の水素が独立してハロゲン又は炭素数１〜２０のアルキルで置き換えられてもよく、前記炭素数１〜５のアルキルは、任意の水素が独立してフッ素で置き換えられてもよく、任意の−ＣＨ2−が独立して−Ｏ−又は炭素数５〜２０のシクロアルキレンで置き換えられてもよい。）
Ｒ3−Ｓｉ（Ｒ4）3                          （２）
（式（２）中、Ｒ3は炭素数１〜２０のアルキル又は炭素数６〜３０のアリールを表し、Ｒ4は、独立して、ハロゲン、炭素数１〜１５のアシル、炭素数１〜１５のアルコキシル、炭素数１〜１５のオキシム、炭素数１〜１５の置換基を有していてもよいアミノ、炭素数１〜１５の置換基を有していてもよいアミド、炭素数１〜１５の置換基を有していてもよいアミノキシ、又は炭素数１〜１５の置換基を有していてもよいビニルアルコール残基を表す。）
[９]  式（３）で表されるシルセスキオキサンと、式（４’）で表される化合物とを反応させて式（６）の化合物を得た後、前記式（６）の化合物と式（４''）で表される化合物とをさらに反応させることにより、式（１）で表されるケイ素化合物を得る工程を含む、［８］記載のシロキサンポリマー架橋硬化物の製造方法。
【化３】
2011190413.tif 000004
（式（３）、（４'）、（６）、（４''）中、Ｒ0、Ｒ1及びＲ2は式（１）におけるＲ0、Ｒ1及びＲ2と同様に定義される基であり、Ｘはハロゲンであり、ｍは４〜３０の整数であり、ｌは０〜１４の整数であり、ｌはｍより小さい整数であってｍ−（ｌ×２）−２＞０である。）
[１０]  式（３）で表されるシルセスキオキサンを、式（５）で表される化合物と反応させることにより、式（１）で表されるケイ素化合物を得る工程を含む、［８］記載のシロキサンポリマー架橋硬化物の製造方法。
【化４】
2011190413.tif 000005
（式（３）中、Ｒ0、Ｒ1は式（１）におけるＲ0、Ｒ1と同様に定義される基である。）
【化５】
2011190413.tif 000006
（式（５）中、Ｒ2は式（１）におけるＲ2と同様に定義される基であり、ｈは３〜６の整数である。）
[１１]  式（３）で表されるシルセスキオキサンと、式（４’）で表される化合物とを反応させて式（６）の化合物を得た後、式（６）の化合物と式（５）で表される化合物とをさらに反応させることにより、式（１）で表されるケイ素化合物を得る工程を含む、［８］記載のシロキサンポリマー架橋硬化物の製造方法。
【化６】
2011190413.tif 000007
（式（３）、（４'）、（５）、（６）中、Ｒ0、Ｒ1及びＲ2は式（１）におけるＲ0、Ｒ1及びＲ2と同様に定義される基であり、Ｘはハロゲンであり、ｍは４〜３０の整数であり、ｌは０〜１２の整数であり、ｌはｍより小さい整数であってｍ−（ｌ×２）−２＞０であり、ｈは３〜６の整数である。）
【発明の効果】
【０００８】
本発明では、式（１）で表されるケイ素化合物と式（２）で表される架橋性ケイ素化合物又はそのオリゴマーとを反応させてなる、常温域で線膨張係数の非常に低い架橋シリコーン硬化物を製造する技術を提供することができる。
通常知られているケイ素系の重合体からなる材料と比較すると、常温域の線膨張係数が１／１００以下のレベルである。したがって、金属や樹脂材料との接着界面の応力集中が低く、封止材や接着フィルムといった光学材料に非常に有用である。
【図面の簡単な説明】
【０００９】
【図１】式（１１）で表される化合物のＮＭＲチャート
【図２】式（１２）で表される化合物のＮＭＲチャート
【図３】式（１３）で表される化合物のＮＭＲチャート
【図４】式（１３）で表される化合物のＧＰＣチャート
【図５】式（１４）で表される化合物のＮＭＲチャート
【図６】式（１４）で表される化合物のＧＰＣチャート
【図７】式（１５）で表される化合物のＧＰＣチャート
【発明を実施するための形態】
【００１０】
本発明のシロキサンポリマー架橋硬化物は、式（１）で表されるケイ素化合物と、式（２）で表される架橋性ケイ素化合物とから得られる。前記架橋性ケイ素化合物は一種でも二種以上でもよく、オリゴマーでもよく、これらの混合物でもよい。
【００１１】
【化７】
2011190413.tif 000008
Ｒ3−Ｓｉ（Ｒ4）3                           （２）
【００１２】
式（１）中、Ｒ0は独立してフェニル又はシクロアルキルを表す。Ｒ0のフェニル及びシクロアルキルは、任意の水素が独立してハロゲン又は炭素数１〜２０のアルキルで置き換えられてもよい。また、式（１）中、Ｒ1及びＲ2は独立してフェニル、シクロヘキシル、又は炭素数１〜５のアルキルを表す。Ｒ1及びＲ2における炭素数１〜５のアルキルは、任意の水素が独立してフッ素で置き換えられてもよく、任意の−ＣＨ2−が独立して−Ｏ−又は炭素数５〜２０のシクロアルキレンで置き換えられてもよい。
【００１３】
Ｒ1及びＲ2におけるフェニル及びシクロヘキシルは、任意の水素が独立してハロゲン又は炭素数１〜２０のアルキルで置き換えられてもよい。
【００１４】
Ｒ1及びＲ2におけるフェニル及びシクロヘキシルの置換基である炭素数１〜２０のアルキルは、任意の水素が独立してフッ素で置き換えられてもよく、任意の−ＣＨ2−が独立して−Ｏ−、炭素数５〜２０のシクロアルキレン又はフェニレンで置き換えられてもよい。
【００１５】
具体的には、Ｒ0がフェニルで、Ｒ1及びＲ2が独立してメチル又はフェニルであることが好ましい。光学特性等の諸特性を得る観点、及び合成の容易性の観点から、Ｒ0はフェニルであり、Ｒ1及びＲ2はメチルであることが特に好ましい。
【００１６】
式（１）中、ｍは独立して４〜３０の整数を表し、ｎは重量平均分子量２，０００〜１０，０００，０００を満たす数字を表す。ｍは、得られるシロキサンポリマー架橋硬化物の物性、ガラス転移点が３０℃以下、かつ線膨張率が１０ｐｐｍ以下、を実現するために４〜３０である必要がある。またｎは、合成の容易さ、得られるシロキサンポリマー架橋硬化物の物性等の観点から重量平均分子量５，０００〜２，０００，０００を満たす数字であることが好ましく、重量平均分子量７，０００〜１，０００，０００を満たす数字であることがより好ましい。
【００１７】
重量平均分子量は、後述の実施例に記載されるように、ゲル浸透クロマトグラフィー（ＧＰＣ）にて得られたクロマトグラムを、分子量標準サンプルにて得られた検量線により計算して求める。
【００１８】
ケイ素化合物（１）は、特許文献１に記載されているように、式（３）で表されるシルセスキオキサンと式（４）で表される鎖状シロキサンとをトリエチルアミン等の塩基の存在下で反応させることによって得られる。式（１）中のｍは、前記鎖状シロキサンの種類によって決めることができる。式（１）中のｎは、反応条件（温度、式（４）で表される鎖状シロキサンの濃度等）によって調整される。なお、式（４）においてＸはハロゲンを示し、塩素が好ましい。
【００１９】
【化８】
2011190413.tif 000009
【００２０】
また、式（３）で表されるシルセスキオキサンと、例えば式（４'）の化合物と反応させて式（６）の化合物を得て、これを中間体とし、式（４''）の化合物と反応させて式（１）の化合物を合成してもよい。なお、式（４'）及び（４''）においてＸはハロゲンを示し、塩素が好ましい。
【化９】
2011190413.tif 000010
ここで、ｌは独立して０〜１４でｍより小さい整数であってｍ−（ｌ×２）−２＞０である。このうちｌは０〜３の整数であることが好ましい。
【００２１】
また、式（１）のシロキサンポリマーは、以下の式で表される方法でも合成できる。
【化１０】
2011190413.tif 000011
【００２２】
上式中、ｈは３〜６の整数である。このうち、ｈは３又は４が好ましい。
【００２３】
なお、式（３）で表されるシルセスキオキサンと、式（４'）の化合物とを反応させて式（６）の化合物を得て、これを中間体とし、式（５）の化合物と反応させて式（１）の化合物を合成してもよい。
【００２４】
上記の反応は平衡化反応と呼ばれる反応であり、触媒として強酸もしくは強塩基が通常用いられる。シルセスキオキサンの反応中の安定性を考慮すると、触媒としては強酸の方が好ましい。このような触媒として、塩酸、硫酸、フルオロ硫酸、トリフルオロメタンスルホン酸、活性白土、スルホン酸系イオン交換樹脂が挙げられる。このうち、トリフルオロメタンスルホン酸、活性白土、スルホン酸系イオン交換樹脂がより好ましい。
【００２５】
上記の反応において、溶媒を用いて行うことは好ましい。溶媒として、上式中の反応式左側に表される化合物を溶解し得る溶剤であって触媒として用いる酸、塩基化合物と反応しない溶媒であれば何でもよく、例えばヘキサンやヘプタン等の炭化水素系溶媒、ベンゼン、トルエン、キシレン等の芳香族炭化水素系溶媒、ジエチルエーテル、テトラハイドロフラン（ＴＨＦ）、ジオキサン、シクロペンチルメチルエーテル等のエーテル系溶媒、塩化メチレン、四塩化炭素等のハロゲン化炭化水素系溶媒などが挙げられる。溶媒は、一種類でも、二種類以上の混合物であってもよい。
【００２６】
上記２つの式で記載される反応で得られる、式（１）のシロキサンポリマーにおいて、式中のｍは単一ではなく複数の整数を与えることがある。この場合、ｍは４以上の整数を持つポリマーの混合物であればよい。
【００２７】
なお、式（３）で表されるシルセスキオキサンも、特許文献１に記載されているように、式（７）で表される化合物と、式（８）で表される化合物を反応させ、加水分解することによって得られる。ここで、Ｘはハロゲン又は水素を表す。そして式（７）で表される化合物も、特許文献１に記載されているように、式（９）で表される化合物を、水酸化ナトリウム及び水の存在下で加水分解、縮重合することによって得られる。このときの反応は有機溶剤の存在下であっても非存在下であってもよい。
【００２８】
【化１１】
2011190413.tif 000012
【００２９】
架橋性ケイ素化合物は、得られるシロキサンポリマー架橋硬化物の硬度、耐熱性の向上、化合物の入手の容易さの観点から、ケイ素化合物中の水酸基と反応する基又は原子（以下「架橋性官能基」とも言う）を３以上有する、式（２）で表される化合物、及びそのオリゴマーからなる群から選ばれる一以上を用いる。架橋性ケイ素化合物は、一種類でも、二種以上の混合物であってもよい。
【００３０】
Ｒ3−Ｓｉ（Ｒ4）3                          （２）
式（２）中、Ｒ3は炭素数１〜２０のアルキル、又は炭素数６〜３０のアリールを表し、Ｒ4は、独立して、ハロゲン、炭素数１〜１５のアシル、炭素数１〜１５のアルコキシル、炭素数１〜１５のオキシム、炭素数１〜１５の置換基を有していてもよいアミノ、炭素数１〜１５の置換基を有していてもよいアミド、炭素数１〜１５の置換基を有していてもよいアミノキシ、及び炭素数１〜１５の置換基を有していてもよいビニルアルコール残基を表す。ハロゲンとしては、フッ素、塩素、臭素、ヨウ素が例示できる。また、炭素数１〜１５のアシルとしては、アセチルが例示できる。また、炭素数１〜１５のアルコキシルとしては、メトキシ、エトキシが例示できる。また、炭素数１〜１５のオキシムとしては、エチルメチルオキシムが例示できる。また、炭素数１〜１５の置換基を有していてもよいアミノとしては、シクロヘキシルアミノが例示できる。また、炭素数１〜１５の置換基を有していてもよいアミドとしては、Ｎ−メチルアセトアミドが例示できる。また、炭素数１〜１５の置換基を有していてもよいアミノキシとしては、ジエチルアミノキシが例示できる。また、炭素数１〜１５の置換基を有していてもよいビニルアルコール残基としては、１−メチルビニルアルコール残基が例示できる。
【００３１】
式（２）で表される架橋性化合物の３つのＲ4は、独立してアルコキシ、アセトキシ、又はオキシムであることが好ましい。
【００３２】
式（２）で表される架橋性ケイ素化合物としては、例えば、メチルトリメトキシシラン、メチルトリエトキシシラン、エチルトリメトキシシラン、メチルトリス（メチルエチルケトキシム）シラン、メチルトリアセトキシシラン、ビニルトリメトキシシラン、ビニルトリエトキシシラン、２−（３，４−エポキシシクロヘキシル）エチルトリメトキシシラン、３−グリシドキシプロピルトリメトキシシラン、３−グリシドキシプロピルトリエトキシシラン、ｐ−スチリルトリメトキシシラン、３−メタクリロキシプロピルトリメトキシシラン、３−メタクリロキシプロピルトリエトキシシラン、３−アクリロキシプロピルトリメトキシシラン、Ｎ−２−（アミノエチル）−３−アミノプロピルトリメトキシシラン、Ｎ−２−（アミノエチル）−３−アミノプロピルトリエトキシシラン、３−アミノプロピルトリメトキシシラン、３−アミノプロピルトリエトキシシラン、Ｎ−フェニル−３−アミノプロピルトリメトキシシラン、３−ウレイドプロピルトリエトキシシラン、３−クロロプロピルトリメトキシシラン、３−メルカプトプロピルトリメトキシシラン、３−メルカプトプロピルトリエトキシシラン、３−イソシアネートプロピルトリエトキシシラン、ビニルトリアセトキシシラン、ビニルトリス（メトキシエトキシ）シラン、ビニルトリイソプロポキシシラン、及びアリルトリメトキシシランが挙げられる。このうち、メチルトリメトキシシラン、メチルトリス（メチルエチルケトキシム）シラン又はメチルトリアセトキシシランが好ましい。
【００３３】
式（２）で表される架橋性ケイ素化合物のオリゴマーは、入手のしやすさの観点から、構成単位の繰り返しの数（重合度）が２〜２０のオリゴマーが好ましく、２〜１５であることがより好ましく、４〜１０であることがさらに好ましい。オリゴマーとしては、例えば、コルコート（株）製のメチルシリケート５１（テトラメトキシシラン４量体）、メチルシリケート５３（テトラメトキシシラン７量体）、エチルシリケート４０（テトラエトキシシラン５量体）、エチルシリケート４８（テトラエトキシシラン１０量体）が挙げられる。架橋性ケイ素化合物のオリゴマーは、多摩化学工業（株）等からも入手できる。
【００３４】
特に、架橋性ケイ素化合物は、テトラエトキシシラン、そのオリゴマー、メチルトリメトキシシランオリゴマー、ビニルトリメトキシシラン、３−プロピルトリメトキシシラン、及び３−メタクリロキシプロピルトリメトキシシランからなる群から選ばれる一以上であることが、入手のしやすさ、及び架橋剤として用いた場合の効果の観点から好ましい。
【００３５】
式（１）で表されるケイ素化合物と、式（２）で表される架橋性ケイ素化合物又はそのオリゴマーとの架橋は、架橋性ケイ素化合物が有する、式（１）で表されるケイ素化合物中の水酸基と反応する架橋性の官能基の種類に基づいて、両ケイ素化合物を適切な条件下で共存させることによって行われる。
ケイ素化合物と架橋性ケイ素化合物又はそのオリゴマーとの反応は、必要に応じて、触媒の存在下で行うことができる。触媒としては、例えば、酢酸、塩酸等の酸触媒、及び有機錫系触媒が挙げられる。触媒の種類及び使用量は、架橋性官能基の種類に応じて決めることができ、例えば架橋性の官能基がエトキシである場合では、例えば触媒にはラウリン酸ジブチル錫が、架橋性ケイ素化合物１００重量部に対して０．０１〜５重量部で使用される。
【００３６】
シロキサンポリマー架橋硬化物が生成できているかどうかについては、式（１）で表されるケイ素化合物と、式（２）で表される架橋性ケイ素化合物又はそのオリゴマーとの生成物の耐熱性や溶剤に対する溶解性の変化によって確認することができる。例えば、１２０℃に加熱したときに、生成物が融解しなくなることによってシロキサンポリマー架橋硬化物が生成されたことを確認することができる。また、生成物がアセトンに対して不溶であることによってシロキサンポリマー架橋硬化物が生成されたことを確認することができる。
【００３７】
本発明における、架橋前の式（１）で表されるケイ素化合物と、式（２）で表される架橋性ケイ素化合物又はそのオリゴマーとの混合物（以下、シロキサンポリマー組成物ということがある。）における式（２）で表される架橋性ケイ素化合物又はそのオリゴマーの含有量は、硬化物の熱特性等の向上の観点から、式（１）で表されるケイ素化合物１００重量部に対して０．１〜５０重量部であることが好ましく、１〜２０重量部であることがより好ましく、５〜１０重量部であることがさらに好ましい。
【００３８】
架橋前のシロキサンポリマー組成物は、本発明の効果が得られる範囲において、式（１）で表されるケイ素化合物及び式（２）で表される架橋性ケイ素化合物又はそのオリゴマー以外の他の成分をさらに含有していてもよい。このような他の成分としては、例えば溶剤、触媒、本発明のシロキサンポリマー架橋硬化物以外の他のポリマー、及び各種の添加剤が挙げられる。触媒には、本発明のシロキサンポリマー架橋硬化物の説明で前述した触媒を用いることができる。
【００３９】
溶剤は、ケイ素化合物及び架橋性ケイ素化合物又はそのオリゴマーを含む含有成分を溶解する溶剤であることが好ましく、また含有成分に対して反応性を有さない溶剤であることが好ましい。溶剤は、一種でも二種以上の混合物でもよい。このような溶剤としては、例えば、ヘキサンやヘプタン等の炭化水素系溶剤、ベンゼン、トルエン、キシレン等の芳香族炭化水素系溶剤、ジエチルエーテル、テトラハイドロフラン（ＴＨＦ）、ジオキサン等のエーテル系溶剤、塩化メチレン、四塩化炭素等のハロゲン化炭化水素系溶剤、及び酢酸エチル等のエステル系溶剤が挙げられる。
【００４０】
添加剤は、シロキサンポリマー架橋硬化物への所望の特性の付与や向上の観点から、公知の各種添加剤を利用することができる。このような添加剤としては、例えば、界面活性剤、シリカ、マイカ等の充填剤等が挙げられる。
【００４１】
架橋前のシロキサンポリマー組成物における溶剤の含有量は、架橋性組成物の塗布性を高める観点から、架橋性組成物に配合される固形の成分の含有量が架橋性組成物において、１０〜９０重量％となる量であることが好ましく、３０〜７０重量％となる量であることがより好ましく、４０〜６０重量％となる量であることがさらに好ましい。
【００４２】
架橋前のシロキサンポリマー組成物における触媒の含有量は、概ね、架橋性ケイ素化合物１００重量部に対して０．１〜１０重量部であることが好ましく、０．５〜５重量部であることがより好ましく、０．５〜２重量部であることがさらに好ましい。
【００４３】
架橋前のシロキサンポリマー組成物における他のポリマーの含有量は、他のポリマーの添加によるシロキサンポリマー架橋硬化物の特性の向上の観点から任意に決めることができる。
【００４４】
架橋前のシロキサンポリマー組成物における添加剤の含有量は、添加剤の添加による効果を得る観点から、０．１〜４０重量％であることが好ましく、０．５〜２０重量％であることがより好ましく、１〜１０重量％であることがさらに好ましい。
【００４５】
添加剤としては、アクリル系、スチレン系、ポリエチレンイミン系もしくはウレタン系の高分子分散剤；アニオン系、カチオン系、ノニオン系もしくはフッ素系の界面活性剤；シリコン系樹脂等の塗布性向上剤；シランカップリング剤等の密着性向上剤；フェノール系、硫黄系、およびリン系等の酸化防止剤；アルコキシベンゾフェノン類等の紫外線吸収剤；ポリアクリル酸ナトリウム等の凝集防止剤；エポキシ化合物、メラミン化合物もしくはビスアジド化合物等の熱架橋剤；有機カルボン酸等のアルカリ溶解性促進剤；二酸化チタン、モリブデン赤、紺青、群青、カドミウム黄、カドミウム赤および有機色素等の着色剤；三酸化アンチモン、ブロム化合物およびリン化合物等の難燃剤；金属酸化物、シリカ、ガラスビーズ、金属水酸化物等の粉末状の補強剤や充填剤等が利用できる。
【００４６】
架橋前のシロキサンポリマー組成物の未硬化の膜は、基板やフィルムに架橋前のシロキサンポリマー組成物を、ディップ法や、バーコーター、アプリケーター等で塗布する方法等で塗布することによって形成することができる。
【００４７】
前記の架橋前シロキサンポリマー組成物の硬化は、架橋性官能基の種類に応じて、含水気体の雰囲気中への放置、加熱や光照射等の、本発明のシロキサンポリマーを生成する前述した条件に基づいて処理することによって行うことができる。例えば架橋前シロキサンポリマー組成物の硬化は、湿度５０％程度の通常の空気中へ放置することにより、気中の水分による加水分解によって硬化する。この硬化の速度は、前記の架橋前シロキサンポリマー組成物中への触媒の配合によって増加し、また組成物を加熱することによっても増加する。
【００４８】
本発明のシロキサンポリマー架橋硬化物は、シロキサン鎖とシルセスキオキサンとが架橋性ケイ素化合物を介して交互に配列し、かつ架橋性ケイ素化合物によって架橋してなる、主にシラノールから形成される主鎖の架橋物によって構成される。本発明のシロキサンポリマー架橋硬化物は、ケイ素化合物に特有の溶解性、耐熱性、及び難燃性等の特性、シルセスキオキサンに特有のガス透過性、光透過性、及び低誘電率等の特性及び架橋構造による機械的強度等の特性に優れることが期待される。
また、本発明のシロキサンポリマー架橋硬化物は、ガラス転移点が常温３０℃以下、かつ線膨張率が１０ｐｐｍ以下である、という特性から、このような幅広い用途への利用が期待される。
【００４９】
本発明のシロキサンポリマー架橋硬化物の用途としては、例えば、光学材料が挙げられるが、より具体的には、金属溶出防止膜、ガスバリア膜、反射防止膜等の基板用コーティング剤、液状封止剤、層間絶縁膜、汚れ防止用コーティング剤、マイクロレンズ、導光板、光導波路材料等の光学素子、ＬＥＤ封止材料、光透過性接着剤、ディスプレイ基板及びプリント配線用基板等の電気、電子材料への用途が挙げられる。
【実施例】
【００５０】
ＧＰＣ測定の測定条件を以下に示す。
＜測定条件＞
カラム：Ｓｈｏｄｅｘ  ＫＦ−８０６Ｍ  ３００×８．０ｍｍ
移動相：ＴＨＦ
流速：１．０ｍｌ／ｍｉｎ
温度：３５℃
検出器：ＵＶ（２５６ｎｍ）
分子量標準サンプル：分子量既知のポリスチレン
熱特性はＴＧ−ＤＴＡ（熱重量−示差熱分析）によって評価した。ＴＧ−ＤＴＡ測定の条件を以下に示す。
＜測定条件＞
測定装置：示差熱熱重量同時測定装置ＥＸＳＴＡＲ６０００  ＴＧ／ＤＴＡ６３００（セイコーインスツル株式会社製）
パン：Ｐｔ
標準試料：酸化アルミニウム（１０ｍｇ）
サンプル質量：約１０ｍｇ
温度プログラム：２５〜８００℃
昇温速度：１０℃／ｍｉｎ
雰囲気：窒素
【００５１】
［実施例１］（シルセスキオキサンの合成：ＤＤＭｅ−ＳｉＯＨ）
１Ｌフラスコに、サンプリング管、撹拌シール、温度計保護管、滴下ロートを取り付けた。フラスコ内部を窒素置換した後、ＴＨＦ  ５００ｍＬ、トリエチルアミン６．３０ｇ（６２．３ｍｍｏｌ）をフラスコ内に入れ、これに攪拌しながら式（１０）で表される化合物３０．２０ｇ（２５．３ｍｍｏｌ）を入れた。フラスコを冷却し、これにジメチルジクロロシラン７．８３ｇ（６０．７ｍｍｏｌ）を内温が５℃を超えないように滴下した。滴下終了後、冷却下で２時間攪拌し、その後、室温（２５℃）にて攪拌を行った。一夜室温にて攪拌後、純水を加えて反応を停止した。純水を加えて攪拌後、下層を抜き出した。この水洗操作を６回行った。
上層を抜き出し、エバポレーターにより濃縮して白色ペースト状の粗生成物を得た。これにヘキサンを加えて攪拌を３０分間行い、不溶分をろ別回収し、５０℃で、減圧乾燥を行い、無色の粉末２２．８ｇを得た。1Ｈ−ＮＭＲ及びＧＰＣ分析より、式（１１）で表される化合物（シルセスキオキサン）が９５％の純度で得られていることを確認した。
【化１２】
2011190413.tif 000013
【００５２】
［実施例２］（シルセスキオキサンの合成：ＤＤＭｅ−ＳｉＯＨ）
上記実施例１のうち、ＴＨＦをシクロペンチルメチルエーテルに変更した以外は同様にして合成した。同様に式（１１）で表される化合物（シルセスキオキサン）を合成した。化合物は９５％の純度で得られた。ＮＭＲチャートを図１に示す。
【００５３】
［実施例３］（シルセスキオキサンの合成：ＤＤＭｅ−Ｓｉ２ＯＨ）
５００ｍＬフラスコに、サンプリング管、撹拌シール、温度計保護管、滴下ロートを取り付けた。フラスコ内部を窒素置換した後、シクロペンチルメチルエーテル１００ｍＬ、トリエチルアミン３．６３ｇ（０．０３５５ｍｏｌ）、１，３−ジクロロテトラメチルジシロキサン１２．７２ｇ（６０．７ｍｍｏｌ）をフラスコ内に入れた。フラスコを内温５℃以下に冷却し、これに攪拌しながら式（１０）で表される化合物１５ｇ（１２．６ｍｍｏｌ）を内温が５℃を超えないように入れた。滴下終了後、冷却下で２時間攪拌し、その後室温にて攪拌を行った。一夜室温にて攪拌後、純水を加えて反応を停止した。
この後は上記実施例１と同様に操作を行い、収率１８．０％で白色粉末３．３ｇを得た。1Ｈ−ＮＭＲ、ＧＰＣ分析、及びＴＯＦ／ＭＳより、式（１２）で表される化合物（シルセスキオキサン）が９５％の純度で得られた。
【化１３】
2011190413.tif 000014
ＮＭＲチャートを図２に示す。
【００５４】
［実施例４］（ケイ素化合物の合成：ＤＤＭｅ−Ｓｉ５）
５００ｍＬフラスコ内部を窒素置換した後、式（１１）で表される化合物１５．０ｇ（１１．２ｍｍｏｌ）、トリエチルアミン２．３ｇ（２２．５ｍｍｏｌ）、シクロペンチルメチルエーテル１５０ｍＬを入れた。内温を約０℃に保ち、攪拌しながら、１，５−ジクロロヘキサメチルトリシロキサン３．２ｇ（１１．５ｍｍｏｌ）を滴下した。−５℃にて２４時間攪拌を継続し、純水１００ｍＬを加えて反応を停止させた。純水にて８回水洗を行った後、上層を抜き出し、エバポレーターにより溶媒を留去することによりアメ状物質２８．６ｇを得た。ＮＭＲ分析より、得られた固体は式（１３）で表されるケイ素化合物であることがわかった。得られたシロキサンポリマー（ケイ素化合物）をＧＰＣで測定したところ、重量平均分子量Ｍｗは５，９００であった。
【化１４】
2011190413.tif 000015
【００５５】
［実施例５］（ケイ素化合物の合成：ＤＤＭｅ−Ｓｉ５）
３００ｍＬフラスコ内部を窒素置換した後、式（１１）で表される化合物１５．０ｇ（１１．２ｍｍｏｌ）、トリエチルアミン１０．７ｇ（１０６ｍｍｏｌ）、脱水トルエン１００ｍＬを入れた。内温を約５℃に保ち、攪拌しながら、１，５−ジクロロヘキサメチルトリシロキサン３．１ｇ（１１．２ｍｍｏｌ）を滴下した。５℃にて２０時間攪拌を継続し、純水５０ｍＬを加えて反応を停止させた。純水１．１Ｌ、０．４８Ｍ塩酸水溶液１５０ｍＬ、トルエン５０ｍＬを加えて洗浄、中性となったことを確認した後、上層を抜き出し、エバポレーターにより溶媒を留去することにより白色オイル状物質を得た。これを少量のトルエンに溶解後、冷却したヘキサンを滴下し、０℃で１時間攪拌後、上澄みを除去、残ったオイル状物質を減圧乾燥して、式（１３）で表される透明なポリマー（ケイ素化合物）を約４０％の収率で得た。
２回合成を実施した。１回目は、ＧＰＣ分析より数平均分子量Ｍｎ＝２３，８００、重量平均分子量Ｍｗ＝７４，２００であり、シルセスキオキサン部分（式（１３）の繰り返し部分ｎ）が平均４７ユニット（ｎ＝４７）存在することがわかった。２回目は、ＧＰＣ分析より数平均分子量Ｍｎ＝４０，３００、重量平均分子量Ｍｗ＝１１１，０００であり、シルセスキオキサン部分が平均７０ユニット存在することがわかった。合成２回目のＮＭＲチャートを図３に示す。また、合成２回目のＧＰＣチャートを図４に示す。
【００５６】
［実施例６］（ケイ素化合物の合成：ＤＤＭｅ−Ｓｉ６）
５０ｍＬフラスコ内部を窒素置換した後、式（１１）で表される化合物２．９４ｇ（２．２ｍｍｏｌ）、トリエチルアミン２．２３ｇ（２２ｍｍｏｌ）、脱水トルエン２０ｍＬを入れた。内温を約５℃に保ち、攪拌しながら、１，７−ジクロロオクタメチルテトラシロキサン０．７７ｇ（２．２ｍｍｏｌ）を加えた。その後は実施例４と同様に操作を行い、式（１４）で表される透明なポリマー（ケイ素化合物）を約３０％の収率で得た。
【化１５】
2011190413.tif 000016
ＧＰＣ分析より数平均分子量Ｍｎ＝２２，６００、重量平均分子量Ｍｗ＝３７，８００であった。ＮＭＲチャートを図５に示す。また、ＧＰＣチャートを図６に示す。
【００５７】
［実施例７］（ケイ素化合物の合成：ＤＤＭｅ−Ｓｉ８）
５０ｍＬフラスコ内部を窒素置換した後、式（１２）で表される化合物３．０ｇ（２．２ｍｍｏｌ）、トリエチルアミン２．２３ｇ（２２ｍｍｏｌ）、脱水トルエン１５ｍＬを入れた。内温を約５℃に保ち、攪拌しながら、１，７−ジクロロヘキサメチルテトラシロキサン０．７７ｇ（２．２ｍｍｏｌ）を加えた。５℃にて２０時間攪拌を継続し、純水２０ｍＬを加えて反応を停止させた。白濁した有機層を分液し、その後は実施例４と同様に操作を行い、式（１５）で表される透明なポリマー（ケイ素化合物）を約３０％の収率で得た。
【化１６】
2011190413.tif 000017
ＧＰＣ分析より数平均分子量Ｍｎ＝４３，８００、重量平均分子量Ｍｗ＝７９，６００であった。
ＧＰＣチャートを図７に示す。
【００５８】
［実施例８］
（架橋硬化性組成物の作製）
表１の通り、実施例１〜７で得られたシルセスキオキサン及びケイ素化合物を用い、架橋剤としてメチルトリス（メチルエチルケトキシム）シラン、溶媒としてトルエンを用いてよく混合することにより、架橋硬化性のシロキサンポリマー組成物を作製した。
なお、表１のポリマーでＰＤＭＳとあるのは、式（１６）で表される両末端にシラノール基を有するポリジメチルシロキサンであり、例えば、Ｇｅｌｅｓｔ社製ＤＭＳ−３２（ＭＷ＝３６，０００）（組成物５に使用）として入手できる。組成物６のＰＤＭＳは１，５−ジクロロヘキサメチルトリシロキサンを加水分解して両末端を水酸基に変換することにより得られる。
ＤＤ（Ｍｅ）−Ｓｉ３は、下記式（１７）で表されるケイ素化合物であり、式（１０）で表される化合物と、１，５−ジクロロヘキサメチルトリシロキサンとを反応させることにより得られる。また、ＤＤ（Ｍｅ）−Ｓｉ４は、下記式（１８）で表されるケイ素化合物であり、式（１０）で表される化合物と、１，７−ジクロロオクタメチルテトラシロキサンとを反応させることにより得られる。
【化１７】
2011190413.tif 000018
【００５９】
【表１】
2011190413.tif 000019
【００６０】
表１において平均シルセスキオキサンユニット数は重量平均分子量（Ｍｗ）を各繰り返しユニット（ここで繰り返しユニットとは、上記実施例４〜８に記載の化学式において、［  ］ｎの中に表される部分をいう。）の化学式から算出した分子量で割ることにより算出された値である。
【００６１】
［実施例９］（シロキサンポリマー架橋硬化物の作製）
実施例８で得られたシロキサンポリマー組成物を、１５分間攪拌、脱泡後、テフロン（登録商標）製の型に入れ、１０分間風乾させた。オーブン中で８０℃、１時間加熱し、さらに１２０℃、２時間加熱することにより硬化させ、得られた架橋硬化物を取り出した。結果、透明な架橋硬化物が得られた。
表２に、それぞれの架橋硬化物（硬化フィルム）、及び用いたシロキサンポリマー組成物、硬化物のＴｇ、５％重量減少温度（Ｔｄ５）、線膨張係数を記載する。
なお、線膨張係数の測定条件は以下の通り。
測定装置：熱応力歪測定装置ＴＭＡ／ＳＳ１００（ＳＥＩＫＯ）、昇温レート：０．５（℃／ｍｉｎ）、荷重：９０（ｍＮ）
測定硬化物フィルム：長さ１ｃｍ、幅３ｍｍ
【００６２】
【表２】
2011190413.tif 000020
【００６３】
上記の表の通り、シロキサン鎖が５（ｍ＝４）以上の架橋硬化物（フィルム）は常温（３０℃）以下のＴｇを持ち、線膨張係数が１ｐｐｍ／Ｋの特徴を持つことがわかる。一方、シロキサン鎖が短い（ｍ＝１〜３）とＴｇが常温以上となるため、常温で線膨張係数が低い架橋フィルムは得られない。
またポリシルセスキオキサン部分がないポリシロキサン（ＰＤＭＳ）からなる架橋硬化物（フィルム）は、常温以下のＴｇを持つが、線膨張係数は通常のシロキサン硬化物と同様の数字であり、やはり常温で線膨張係数が低い架橋フィルムは得られない。
【産業上の利用可能性】
【００６４】
本発明によれば、液状の組成物の塗布とその硬化という簡易な方法によって、高い硬度と耐熱性に加えて、高い光透過性を有するシロキサンポリマー架橋硬化物を得ることができる。また本発明によれば、液状の組成物の硬化によって本発明のシロキサンポリマー架橋硬化物が得られることから、適当な型を用いることによって、種々の形状の本発明のシロキサンポリマー架橋硬化物の形成が可能である。
本発明シロキサンポリマー架橋硬化物は、フレキシブルな部分を持たせつつ架橋硬化物の線膨張率が非常に低いという、相反する特性を両立させたことに特徴があり、したがって、各種表示素子における各種層を形成するための電気、電子材料を始め、レンズ等の光学材料への適用や、他の種々の技術分野への利用が可能である。
【図１】
2011190413.tif 000028
【図２】
2011190413.tif 000029
【図３】
2011190413.tif 000030
【図４】
2011190413.tif 000031
【図５】
2011190413.tif 000032
【図６】
2011190413.tif 000033
【図７】
2011190413.tif 000034